DETAジエチレントリアミンおよびDETA重金属錯体を含む、選鉱工場のプロセス用水またはスラリー鉱滓流から有機化学物質および有機金属錯体を除去する方法であって、前記DETAおよびDETA重金属錯体を含む前記プロセス用水またはスラリー鉱滓流をゼオライトと接触させて、前記DETA、DETA重金属錯体、および任意の残留する遊離の重金属イオンを吸着させる工程と;前記鉱滓が充填されたゼオライトを前記選鉱工場から廃棄する工程とを含む方法。前記ゼオライトを前記プロセス用水またはスラリー鉱滓流中で混合しながら、ゼオライト顆粒が前記プロセス用水またはスラリー鉱滓流に加えられる、請求項1に記載の方法。ゼオライトが機械的攪拌により混合される、請求項2に記載の方法。ゼオライトが、前記プロセス用水またはスラリー鉱滓流の輸送において発生する乱流により混合される、請求項2に記載の方法。混合が前記選鉱工場において現場で実施される、請求項2に記載の方法。前記ゼオライトが、クリノプチロライト、チャバサイト、モルデナイト、エリオナイト、およびフィリプサイトを含む群から選択される天然ゼオライトである、請求項1に記載の方法。前記有機金属錯体が主にCuおよびNiを含む、請求項1に記載の方法。前記有機金属錯体が、Cd、Co、Cr、Zn、Pb、Hg、Ag、Cs、Rb、Ba、またはSrを含む、請求項1に記載の方法。前記プロセス用水またはスラリー鉱滓流のpHが約2から12の範囲である、請求項1に記載の方法。前記プロセス用水またはスラリー鉱滓流をゼオライトと接触させる前に、イオン交換プロセスにおいて前記ゼオライトをDETAにより前処理して、前記重金属の前記ゼオライトへの吸着を高める工程を含む、請求項1に記載の方法。前記プロセス用水またはスラリー鉱滓流をゼオライトと接触させる前に、DETAを前記プロセス用水またはスラリー鉱滓流に加えて、実質的に全ての前記重金属を錯化する工程を含む、請求項1に記載の方法。前記有機化学物質が、種々のpH値の溶液中で解離した後に正電荷を帯び、ゼオライト中に高度に交換可能なTETAトリエチレンテトラミンおよび他のポリアミンなど、アミン群からの有機化学物質をさらに含む、請求項1に記載の方法。DETAジエチレントリアミンおよびDETA重金属錯体を含む、選鉱工場のプロセス用水またはスラリー鉱滓流から有機化学物質および有機金属錯体を除去する方法であって、イオン交換プロセスにおいて、ゼオライトをDETAにより前処理して、前記ゼオライトへの前記重金属の吸着を高める工程と;前記DETAおよびDETA重金属錯体を含む前記プロセス用水またはスラリー鉱滓流を前記ゼオライトと接触させて、前記DETA、DETA重金属錯体、および任意の残留する遊離の重金属イオンを吸着させる工程と;前記鉱滓が充填されたゼオライトを選鉱工場から廃棄する工程とを含む方法。DETAジエチレントリアミンおよびDETA重金属錯体を含む、選鉱工場のプロセス用水またはスラリー鉱滓流から有機化学物質および有機金属錯体を除去する方法であって、DETAを前記プロセス用水またはスラリー鉱滓流に加えて、実質的に全ての前記重金属を錯化する工程と;前記DETAおよびDETA重金属錯体を含む前記プロセス用水またはスラリー鉱滓流をゼオライトと接触させて、前記DETA、DETA重金属錯体、および任意の残留する遊離の重金属イオンを吸着させる工程と;前記鉱滓が充填されたゼオライトを選鉱工場から廃棄する工程とを含む方法。選鉱工場のスラリー鉱滓領域におけるDETAジエチレントリアミンレベルを制御する方法であって、最大約5のゼオライトを前記スラリー鉱滓流に加えて、前記スラリー鉱滓流にわたるDETAの連続した放出を実施すること;および最大約5のゼオライトを前記スラリー鉱滓領域に加えて、前記鉱滓固形物からのDETAの連続した脱着を実施することを含む方法。詳細な説明本発明の方法は、選鉱工場のプロセス用水またはスラリー鉱滓流からの、DETAおよびDETA金属錯体のゼオライトへのイオン交換による除去を目的とする。これらのDETAおよびDETA金属錯体は、工業プロセス選鉱の間に使用される浮選剤からでた残留成分として溶液/スラリー中に存在する。いくつかの他の用途では、DETAは、プロセス流に故意に加えられ、錯体の形成を促進し、ゼオライトへのイオン交換によりDETA金属錯体として重金属の除去を向上させることができる。本発明は、天然ゼオライトクリノプチロライトが、広いpH範囲2~12で選鉱工場のプロセス用水からDETAおよびDETA金属錯体を効果的に除去できることを示し、この範囲は、選鉱工場ならびに鉱滓領域において遭遇される典型的な状態を網羅する。先行技術はゼオライトによる金属イオン除去に着目してきたが、有機金属形態の金属および有機化学物質の除去に関する議論はほとんどなく、DETAが工程段階の一部として加えられる選鉱操作の文脈で議論されることは全くなかった。系内の競合イオンの存在により、ゼオライトの効率が常に要求される。この用途において、プロセス用水中の高濃度のCaイオンおよびMgイオンならびに残留量の浮選化学物質の存在下で、低レベルのDETAおよびDETA金属錯体の効率的な除去が立証される。正しい種類のゼオライトが重要であり、ゼオライトへのDETAおよびDETA金属錯体の高度に優先的な吸着はこの系において独特である。このように、本発明は、DETAおよびDETA金属錯体を含む浮選プロセス用水に天然ゼオライトを加えることを含む。天然ゼオライトは吸着溶液に加えられ、メカニカルスターラーにより、またはポンプ操作もしくは輸送操作の間に発生する乱流により混合されて、プロセス用水またはスラリー鉱滓流からDETAおよびDETA金属錯体を効率的に吸着できる。合成ゼオライトは、遭遇される錯体に合うように調整できる細孔チャネルの大きさや、材料の組成を厳密に制御できるなど、天然ゼオライトに優る利点を示しうるが、この仕事のためには天然ゼオライトが低コストのために好ましい。最良の効率を得るために、ゼオライトの結晶構造、化学組成、および細孔サイズを、除去すべき成分と合わせることが必要である。回収前に、金属カチオンが有機金属から遊離されなければならないだろうという懸念があった。その代わりに、ゼオライトが、いくつかの遊離金属イオンに対してよりもDETA金属錯体に対して高い吸着容量を持つことが見いだされた。DETA金属錯体が、遊離金属イオン、特にニッケルよりも、ゼオライトにより効率的に抽出されうることが実証された。この知見は、鉱滓領域汚水などの系に著しい改善を与える。プロセス流からの金属イオンの除去は、DETAなどのキレート剤の添加により改善することができる。低レベルの金属イオンを含む流れまたは鉱滓に高度に交換可能なDETAを加えると、ゼオライトによって遊離金属イオンよりもはるかに容易に吸着されるDETA金属錯体が形成するであろう。DETAの添加を利用して、遊離金属イオンほど優先的には吸着されない金属イオンのゼオライトへの吸着を高めることができる。遊離金属イオンの吸着を高める他の手法は、DETAにより前処理されたゼオライトを使用することだろう。これはイオン交換に基づいたプロセスであり、DETAが、ゼオライト中で緩く結合しているナトリウムに換わるものである。キレート化およびイオン交換という2種の推進力が、遊離金属イオンの交換部位への誘引を高める作用をする。この前処理は従来技術と異なるものであり、化学反応が吸着剤物質の表面を官能化するのに使用される。天然ゼオライトは、選鉱工場全体のいくつかの異なる場所に加えることができる。2つの場所、磁硫鉄鉱滓スラリーおよび鉱滓領域中のポンプ水槽pumpsumpが天然ゼオライトの導入に好ましい。実際的な見地から、非常に少量のゼオライトの磁硫鉄鉱滓への添加が提案される。磁硫鉄鉱滓中の平衡におけるDETA濃度は著しく低減され、鉱滓の希釈時に脱着されるDETAの全体量も大幅に低減される。ゼオライトによるDETA金属錯体の吸着は広いpH範囲2~12で非常に強固である。非常に高いpHレベルでは、遊離のDETAは、帯びる正電荷が低レベルであるために、容易にはゼオライトに吸着されない。非常に交換性の高い金属イオンと錯体を形成することにより、DETAは、非常に高いpHですら錯体として交換されうる。DETAまたはDETA金属錯体が充填されたゼオライトは非常に安定である。この特徴により、ゼオライトをプロセス流から回収でき、別に処理して、ゼオライトを再生して再使用できるように重金属を回収できる。上記事項は全て、選鉱操作から出る鉱滓流の処理のためのゼオライトの用途に着目しているが、そこではDETAおよびDETA金属錯体が、周知の石灰沈殿法による重金属の除去において障害を起こす。選鉱工場では、硫化物鉱は浮選により処理され、高グレードの銅およびニッケル濃縮物を、さらなる精錬および精製のために生み出す。有機化学物質DETAは、廃鉱物磁硫鉄鉱からの有用な鉱物硫鉄ニッケル鉱の選択分離を助けるために、浮選に使用される。このように、DETAは、スラリー鉱滓流を含む工場用水の多くに存在しており、工場プロセス用水および鉱滓領域の両方において管理されなくてはならない。好ましい実施形態の説明一態様において、本発明の方法は、選鉱工場のプロセス用水またはスラリー鉱滓流をゼオライトと接触させることからなる。流れは、DETA、DETA金属錯体、および残留している除去すべき遊離重金属をいくらか含み、プロセス用水に自然に存在するCaにより飽和している。この方法は、メカニカルミキサーにより混合しながらゼオライト顆粒をプロセス用水またはスラリー鉱滓流に加えて、DETA、DETA金属錯体、および重金属をゼオライトに効率よく吸着させることにより実施できる。混合は、ポンプ操作または工場周辺に流れを輸送する際に作られる乱流によっても起こりうる。次いで、充填されたゼオライトは、浮選鉱滓とともに廃棄される。好ましい実施形態において、DETA、DETA金属錯体、および残留重金属を含む、選鉱工場のプロセス用水またはスラリー鉱滓流は、天然ゼオライトと接触させられる。これは、メカニカルミキサーにより混合しながら天然ゼオライトをプロセス流スラリーに加えて、DETA、DETA金属錯体、および重金属をプロセス流スラリーからゼオライトに効率よく吸着させることにより実施できる。次いで、充填されたゼオライトは、浮選鉱滓とともに廃棄される。他の実施形態において、DETAは、プロセス用水またはスラリー鉱滓流に加えられ、実質的に全ての重金属を錯化して、ゼオライトへの吸着を高める。他の実施形態において、ゼオライトはイオン交換プロセスにおいてDETAにより前処理され、重金属のゼオライトへの吸着を高める。他の実施形態において、ゼオライトは、スラリー鉱滓流および/またはスラリー鉱滓領域に加えられ、スラリー鉱滓領域におけるDETAレベルを制御する。Bowie、Arizonaの鉱床からの天然ゼオライト顆粒はZeoxCorp.から得られ、受領したままで使用された。天然ゼオライトは、X線回折XRDLynexEye検出器を備えたBrukerD8AdvanceDiffractometerシステムおよび走査型電子顕微鏡SEMJOEL7000HRSEMにより特徴付けられた。図1のXRD分析は、主成分がクリノプチロライトであり、チャバサイト、エリオナイト、およびアナルシムも存在し存在量が減る順序、痕跡量の石英があることを示した。図2のゼオライトの顕微鏡写真は、シート状組織を持つ板状のモルフォロジーを示す。この天然ゼオライトは、交換可能なカチオン部位に主にナトリウムを有する。このゼオライトは、直径が4オングストロームの細孔を有し、細孔容積が15、比表面積が40m2/g、イオン交換容量が1.85ミリ当量/gである。MPBiomedicalsLtd.製のDETAH2NCH22NHCH22NH2ならびにJ.T.Baker製のCuSO45H2OおよびNiSO46H2Oが吸着溶液の調製に使用された。試験は、実験室で合成プロセス用水および浮選プロセス用水で、または工場サイトで実際のプロセス流のいずれかで実施された。合成プロセス用水は、CaSO42H2OAlfaAesar製、MgCl26H2OFisherScientific製、およびMgSO47H2OJ.T.Baker製を蒸留水に加えて調製され、工場浮選プロセス用水を模した。CaOH2J.T.Baker製、NaOHFisherScientific製、およびH2SO4EMD製が、指定された値へのpHの調整に使用された。3種の異なる種類の吸着溶液を、合成プロセス用水から調製した:S1約20mg/Lの遊離DETA、S2約10mg/Lの遊離Cu2および約10mg/Lの遊離Ni2DETAなし、S3約20mg/LのDETA、約10mg/LのCu2、および約10mg/LのNi2DETA金属錯体および遊離の金属イオンが系に共存し、工場に見られる浮選プロセス用水の組成を模す。DETAが廃磁硫鉄鉱に加えられたときに、浮選プロセス用水がバッチ浮選試験から回収された。この場合、DETAおよびDETA金属錯体の除去のためのゼオライトの効率は、残留起泡剤および/または捕収剤の存在下で評価された。吸着溶液のpHは、CaOH29付近にまたはNaOH12におよびH2SO42ににより調整された。DETA、Cu2、およびNi2の実際の最初の濃度は、イオンクロマトグラフィーICおよび原子吸光AAにより決定された。吸着速度論の試験において、天然ゼオライトは吸着溶液に加えられ、メカニカルスターラーにより混合された。試料溶液は、分析のために種々の時間間隔で採取された。吸着等温線試験において、異なる量のゼオライトが特定量の吸着溶液に加えられた。ゼオライトによる吸着量Γmg/gは、下記の式から計算された:式中、Cimg/LはDETA、Cu2、またはNi2の初期濃度であり、Cemg/Lは平衡濃度であり、VsLは吸着溶液の体積であり、mgは加えられたゼオライトの質量である。データは、ラングミュアの吸着等温式モデルにフィッティングされ、最大吸着容量Γmaxmg/gおよびラングミュア等温式の定数KL/mgが決定された。フィッティングは、実験データとラングミュア等温式からの計算値との間の偏差の二乗の和を最低にすることに基づくものであった。脱着試験において、DETA、Cu2、およびNi2が充填されたゼオライト充填量は、DETA0.97mg/g、Cu20.47mg/g、およびNi20.49mg/gは、種々のpHの合成プロセス用水により種々のレベルの希釈に付された。充填されたゼオライトの残留溶液に含まれるDETA、Cu2、およびNi2は、脱着の計算から差し引かれた。実施例の概要例1~3は、ゼオライトへの吸着に対するDETAによるNiの錯化の効果を表す。これらの例は、DETA-Ni錯体の吸着が遊離Niより速いことを示す。例4に示される遊離Niおよび錯化したNiのラングミュア等温式の決定は、ゼオライト上のNiの最大吸着容量が、DETA-Ni錯体の形成の促進により増加したことを示す。例5は、低レベルのDETAおよび金属カチオンが、残留起泡剤および捕収剤ならびに高レベルのMgおよびCaを含むプロセス用水から、ゼオライトを使用して除去可能であることを表す。例2、6、および7は、遊離または錯化したDETAのゼオライトによる吸着に対するpHの効果を表す。これらの例は、DETA遊離または錯化が、2~12の広いpH範囲にわたりゼオライトにより除去可能であることを示す。高いpH12でのCuとのDETA錯体の形成は、ゼオライトに吸着される総DETAを増やすことができる。例8および9は、ゼオライト上の遊離および錯化したDETAの脱着に対するpHの効果を表す。これらの例は、高希釈度固形分3で脱着するDETAが2未満であるので、吸着されたDETA遊離または錯化がpH2~12で非常に安定であることを示す。錯化したCuおよびNiは、5より高いpHで非常に安定である。pH2では、CuおよびNiは遊離イオンとしてゼオライトから脱着し、DETAを構造中に残す。例10は、遊離のNiの吸着に対する、DETAによるゼオライトの前処理の効果を表し、遊離のNiの吸着が、DETAにより前処理されたゼオライトにより著しく高められることを示す。DETAの一部は最初に交換されて溶解状態になるが、時間と共に再びゼオライトに吸着される。例11および12は、磁硫鉄鉱Po鉱滓流からDETA含量を低減させるゼオライトの有効性を表す。これらの例は、Po鉱滓へのゼオライトの添加が、鉱滓中の残留DETAを減少させ、希釈時に脱着するDETAのパーセンテージを低下させることが可能なことを示す。例1:遊離のCu、Ni、およびDETAのゼオライトによる吸着遊離のCu、Ni、およびDETAのゼオライトによる吸着試験は、溶液S1pHが9付近の遊離のDETAおよびS2pHが5.5の遊離のCuおよびNiで実施した。溶解状態のDETA、Cu2、およびNi2の濃度を時間の関数として図3に示す。ゼオライトが、高濃度Ca2約500mg/LおよびMg2約120mg/Lの溶液から遊離のDETA白四角および遊離のCu2白三角を吸着するのに効率的であることは明らかである。DETAおよびCu2の濃度は10分間で1mg/L未満に低下し、30分後にほとんど零になる。しかし、遊離のNi2白丸の吸着は遊離のDETAおよびCu2に比べて遅い。Ni2濃度は、30分後にまだ約5mg/Lである。例2:ゼオライトによるDETA金属錯体の吸着工場プロセス用水において、DETAはCu2/Ni2と錯化している。遊離のDETAまたは遊離のCu2/Ni2は、DETAの使用量によってpH9付近で存在しうる。溶液S3DETA金属錯体および遊離の金属カチオンを調製して、実際の条件を模した。最初に、18.3mg/LのDETA、9.4mg/LのCu2、および7.4mg/LのNi2が溶液S3中にある。この濃度で、DETAは金属イオンと完全に錯化した。DETAおよびDETA金属錯体の平衡定数からの計算に基づくと、基本的に全てのCu2およびNi2の一部が錯化し、一部の遊離のNi2が存在する。図3塗りつぶした印は、錯化した系の個別の成分の濃度を示す。DETA-Cu錯体はゼオライトにより効率よく除去され、除去速度は、遊離のDETAまたは遊離のCu2より遅い。DETA-Ni錯体からのNiの吸着は、遊離のNi2より速い。遊離のNi2は、支配的な量の競合イオンが存在するプロセス用水中のCa2およびMg2場合、容易に交換可能ではないと考えられる。DETA-Ni錯体を形成した後、高度に交換可能なDETAが、結果として錯体分子の交換可能性を高める。例3:pH8.5での完全に錯化したNi2のゼオライトによる吸着図4において、遊離のNi2溶液ピンク四角線および部分的に錯化したNi2溶液黒丸線と比較して、全てのNi2がDETAにより錯化した青三角溶液を調製した。DETAとの完全な錯化の後、全体的なNiの除去は二倍となり、平衡においてより少ないNiイオンを残すことを示す。例4:吸着等温式天然ゼオライトによるイオン交換プロセスを、図5に示すとおり、ラングミュア吸着等温式によりフィッティングした遊離のDETA、Cu2、およびNi2、ならびにDETA金属錯体。フィッティングパラメータを表1にまとめる。遊離のDETA、Cu2、およびNi2の最大吸着容量Γmaxは、それぞれ9.35mg/g、0.64mg/g、および0.16mg/gである。錯体形成後、Γmaxは、Ni2で0.57mg/gに増加した。したがって、DETA-Ni錯体形成の促進により、ゼオライトによるニッケル吸着は増加した。例5:浮選試験のプロセス用水からのDETAの吸着DETAが加えられたときのバッチ浮選試験から採取したプロセス用水は、およそ3.5mg/LのDETA、1.0mg/LのNi2、およびごくわずかのCu2を有する。ゼオライトを10分間加えた後、DETAおよびNi2の濃度は0.3mg/L未満に低下する図6。これは、ゼオライトが、低レベルのDETAおよび金属カチオンを、浮選プロセス用水から、高レベルCa2およびMg2を含む残留起泡剤および/または捕収剤の存在下で効率よく除去できることを表す。ゼオライトは残留起泡剤および/または捕収剤を浮選プロセス用水から物理吸着により吸着しうるが、それはイオン交換部位を占有せず、これらの有機化合物は、ゼオライトによるDETAおよびDETA金属錯体の除去に干渉しない。例6:低pH2および高pH12での遊離のDETAの吸着鉱滓池において、低pH酸生成Poの滓または高pH局所的な石灰添加などの極端な状態が発生しうる。pH2および12での遊離のDETAの吸着を図7に示す。低pH2では、遊離のDETAは直ちにゼオライトにより吸着される。しかし、pH12では、吸着ははるかに遅く、わずか約30である。これは、DETAの吸着がその酸性化反応に強く関係しているからである。溶液中で、pHに応じて、DETAは1、2、または3の電荷を帯びる。プロトン化したDETAは、容易にゼオライト中に交換されうる。平衡定数に基づいた理論計算によると、pH2では、99.5のDETAがDETAH3としてプロトン化されており、残り0.5はDETAH2としてプロトン化されている。そのため、それらはゼオライトにより完全に吸着されうる。しかし、pH12では、99のDETAはプロトン化されておらず、1がDETAHである。これが、段階的なプロトン化および吸着により、pH12で交換吸着が非常に遅い理由である。先の例1では、pH9.3でDETAの大多数89がプロトン化されていた51のDETAH、38のDETAH2、および11のDETA。吸着の間、残りの11のDETAに関してプロトン化が続き、DETAが最終的にゼオライトにより吸着される。例7.高いpH12でのDETA金属錯体の吸着しかし、pH12では、DETA金属錯体の吸着挙動はpH12での遊離のDETAとは異なる図7に示される。pHを上げて濾過により高pHでの沈殿を除くと、残りの可溶性錯体は、10.5mg/LのDETA、7.9mg/LのCu2、および1.3mg/LのNi2である。ゼオライトを加えた後、Ni2は迅速に減少して零になる。Cu2およびDETAは減少して3時間後におよそ2mg/L80除去になり、pH12での遊離のDETAわずか30の遊離のDETAの除去より良好である。これらの初期条件イオン濃度およびpHでの計算は、99.7のDETAがCuイオンと錯化してCuOHDETAとなったことを示す。錯体の正電荷により、遊離のDETAよりもpH12において良好にゼオライト中に交換可能となる。例8.通常のpHレベルでの脱着充填されたゼオライトの長期の安定性は、鉱滓池に廃棄される場合に重要である。脱着試験を、鉱滓池の典型的なpH範囲にあるpH10、8.3、および5で実施する。ゼオライトから脱着したDETA、Cu2、およびNi2のパーセンテージを図8に示す。脱着のパーセンテージは、固形分パーセンテージの低下と共に上昇する。しかし、DETA、Cu2、およびNi2の最高の脱着は、固形分約3において非常に高い希釈度4未満である。pH8.3および5よりもpH10でNi2の脱着が少ないこと以外、3種のpH値で脱着の著しい差は見られない。系を周囲条件において16日間静置した後、脱着が進むのではなく、溶液中のDETA、Cu2、およびNi2の濃度がさらに低下することが見いだされる。これらの結果は、ゼオライトの高い安定性および高い充填能力を明らかに示す。例9.極端なpHレベルでの脱着pH2での脱着試験図9は、pH10、8.3、および5におけるよりも多くのCu2およびNi2がゼオライトから脱着するが、DETAの脱着は全くないことを示す。Cu2およびNi2の脱着は、プロトンHからの競合交換によるものである。しかし、脱着した遊離のCu2およびNi2は、排水処理施設において利用される従来の沈殿法としてのpH上昇により、容易に沈殿させることができる。pH12では、DETAおよびCu2の最高の脱着は1未満であり、溶液中にNi2は全く検出されなかった。例10:pH8.5でのDETAにより前処理されたゼオライトによる遊離のNi2の吸着ゼオライトをDETAにより前処理して、構造中にゼオライト1gグラムあたり1.8mg交換されたDETAを得た。この前処理されたゼオライトを遊離のNiイオン吸着に使用した図4の塗りつぶし緑の三角。この場合、DETA前処理のないゼオライトを使用するよりはるかに多くのNi2が吸着される。この結果は、天然ゼオライトにより吸着された完全に錯化されたDETA-Ni図4の青の白三角線よりもはるかに良好である。DETAの一部が最初に溶解状態に交換される<2ppmことも観察される。しかし、一部のDETAは、Ni吸着容量を失わずに時間とともにゼオライトに戻って交換される<0.2ppm図4の赤い菱形。例11:ゼオライトがある場合/ない場合の磁硫鉄鉱Po鉱滓スラリーからDETA吸着ゼオライトの用途の1つは、ClarabelleMillの磁硫鉄鉱Po鉱滓流でのゼオライトの添加によるDETAの吸着である。現在、Po鉱滓はDETAを運ぶ主な流れである。先行する研究は、PoがいくらかのDETA吸着容量を有することを示した。しかし、Poに吸着されたDETAは、Po鉱滓が廃棄の間に高度の希釈をうけると、水相に再び放出されることがある。本例は、ゼオライトがある場合/ない場合のPo鉱滓からのDETA吸着/脱着の違いを比較する。最初に、約150g/tのDETAが1時間の混合後にPo鉱滓に吸着し、Po鉱滓水中の平衡DETA濃度は16mg/Lである。Po鉱滓の乾燥重量に対して種々のパーセンテージ0、0.5、0.9、および1.4のゼオライトを、Po鉱滓のスラリーに加える。総固形分パーセンテージを30に保つ。時間およびpHに伴うPo鉱滓水中のDETA濃度の変化を図10に示す。ゼオライトのないPo鉱滓のpH赤丸は、91時間の混合後、磁硫鉄鉱酸化のため、最初の8.5から7.0に徐々に低下する。鉱滓水中のDETA濃度も16mg/Lから8mg/Lに低下し、より低いpHでより多くのDETAがPo鉱滓に吸着されることを示す。先の研究は、酸性のpHが、Po鉱滓へのDETA吸着を促進することを示した。DETAは、pH低下とともに酸性化反応により正の電荷を帯びる。例えば、pH9.5では、総DETAの11が中性であるが、52がDETAHであり38がDETAH2である。pH5では、総DETAの約83がDETAH2であり、17がDETAH3であり、中性のDETAはない。これは、模擬プロセス用水において、Poの表面が4から12のpHにわたって負の電荷を帯びていることも示す。したがって、より低いpHがPo鉱滓へのDETA吸着にとって有利である。Po鉱滓に少量のゼオライト0.5、0.9、および1.4を加えると、DETA濃度は、ゼオライトのない場合よりはるかに速く低下する。Po鉱滓スラリーと0.9を超えるゼオライトとを混合すると、DETA濃度は1.5mg/Lに低下する。ゼオライトに吸着されるDETAの計算値は、Po鉱滓により吸着されるDETAを差し引いた後で約830g/tである。例12:ゼオライトのある場合/ない場合の磁硫鉄鉱Po鉱滓スラリーからのDETA脱着DETAが充填された磁硫鉄鉱Po鉱滓ゼオライトのある場合/ない場合が、pH8.5の模擬プロセス用水により低固形分パーセンテージに希釈される場合、DETA脱着が予測される。図11に示されるとおり、希釈度が上昇するとすなわち、固形分パーセンテージが低下すると、予測どおりDETA脱着パーセンテージが上昇する。ゼオライトなしでは、DETAの脱着は1.5時間から91時間でわずかに減少する。これは、Po鉱滓から生じる酸によるpHの低下によるものであり、その結果Po鉱滓へのDETAの吸着を高める。Po鉱滓にゼオライトが幾らか加えられると、同じ固形分パーセンテージでの24時間後の全体のDETA脱着ははるかに低い図12。DETA脱着の減少はゼオライトによるものである。Po鉱滓から脱着したDETAの一部は、ゼオライトに再吸着される。最初に鉱滓に含まれるゼオライトが多いほど、全体のDETA脱着は少なくなる。